(57)【要約】【課題】シリコーンオイルと無機系の抗菌剤を同時に練り込むと、シリコーンオイルが抗菌剤より優先的に樹脂表面に配向するため、抗菌剤が表面にあまり析出されず、抗菌性が弱いという課題を解決することを目的とする。【解決手段】シリコーンオイル３と抗菌剤４とを含むポリプロピレン樹脂１であって、前記抗菌剤４は少なくとも銀イオンもしくは亜鉛イオンを表面にヒドロキシル基を有する無機物に担持もしくは含有させた抗菌剤で、前記ヒドロキシル基の少なくとも一部もしくは全部を疎水性基に置換した防汚性および抗菌性を有するポリプロピレン樹脂１とことにより、抗菌剤４がシリコーンオイル３に埋もれることなく、ポリプロピレン樹脂表面に配向することで抗菌性を発揮できるため、防汚性および抗菌性を有するポリプロピレン樹脂を実現できる。【選択図】図１
2009256523.tif 000002
【特許請求の範囲】
【請求項１】
シリコーンオイルと抗菌剤とを含むポリプロピレン樹脂であって、前記抗菌剤は少なくとも銀イオンもしくは亜鉛イオンを表面にヒドロキシル基を有する無機物に担持もしくは含有させた抗菌剤で、前記ヒドロキシル基の少なくとも一部もしくは全部を疎水性基に置換した防汚性および抗菌性を有するポリプロピレン樹脂。
【請求項２】
シリコーンオイルは極性基を有し、前記シリコーンオイルとポリプロピレン樹脂との相溶性を向上させる相溶化剤とを含む請求項１記載の防汚性および抗菌性を有するポリプロピレン樹脂。
【請求項３】
極性基を有するシリコーンオイルは変性シリコーンオイルである請求項２記載の防汚性および抗菌性を有するポリプロピレン樹脂。
【請求項４】
相溶化剤は変性ポリプロピレン樹脂である請求項２記載の防汚性および抗菌性を有するポリプロピレン樹脂。
【請求項５】
変性シリコーンオイルはアミノ変性シリコーンオイルで、変性ポリプロピレン樹脂は酸変性ポリプロピレン樹脂で、それらの全部もしくは一部が互いに化学反応し、前記化学反応後に未反応のアミノ変性シリコーンオイルが存在することを特徴とした請求項４に記載の防汚性および抗菌性を有するポリプロピレン樹脂。
【請求項６】
酸変性ポリプロピレン樹脂は無水カルボン酸変性ポリプロピレン樹脂である請求項５記載の防汚性および抗菌性を有するポリプロピレン樹脂。
【請求項７】
アミノ変性シリコーンオイルは側鎖型アミノ変性シリコーンオイルである請求項５記載の防汚性および抗菌性を有するポリプロピレン樹脂。
【請求項８】
疎水性基は少なくともメチル基を含む請求項１記載の防汚性および抗菌性を有するポリプロピレン樹脂。
【請求項９】
疎水性基はトリメチルシリル基である請求項１記載の防汚性および抗菌性を有するポリプロピレン樹脂。
【請求項１０】
請求項１〜９いずれか１項に記載の防汚性および抗菌性を有するポリプロピレン樹脂を使用して、少なくとも筐体を形成した家電機器。
【請求項１１】
請求項１〜９いずれか１項に記載の防汚性および抗菌性を有するポリプロピレン樹脂を使用して、少なくとも便座を形成した便座装置。
【発明の詳細な説明】
【技術分野】
【０００１】
本発明は、主に家電機器の筐体や便座表面に使用する防汚性および抗菌性を有するポリプロピレン樹脂に関するものである。
【背景技術】
【０００２】
従来から樹脂への防汚性付与の方法として、シリコーン化合物などの撥水、撥油性を有する物質を樹脂へ練り込む方法などが行われている（例えば、特許文献１参照）。
【０００３】
また、抗菌性を付与するために無機系の抗菌剤を併せて練り込んでいる（例えば、特許文献２参照）。
【特許文献１】特開２００２−０７８６３０号公報
【特許文献２】特開２００４−２１０９２９号公報
【発明の開示】
【発明が解決しようとする課題】
【０００４】
しかしながら上記従来技術では、シリコーンオイルと無機系の抗菌剤を同時に練り込むと、シリコーンオイルが抗菌剤より優先的に樹脂表面に配向するため、抗菌剤が表面にあまり析出されず、抗菌性が弱いという課題があった。これは、物質の臨界表面張力により説明され、シリコーンオイル表面のトリメチル基では２４ｍＮ／ｍ、無機系抗菌剤表面のヒドロキシル基では約１００ｍＮ／ｍであるため、臨界表面張力の小さなメチル基が優先的に空気中へ配向しようとし、樹脂表面へ集まることとなる。さらに、シリコーンオイルに換えてフッ素オイルを用いた場合、トリフルオロ基の臨界表面張力が６ｍＮ／ｍであるため、ますます無機系の抗菌剤は樹脂表面へ移動できないという課題があった。
【課題を解決するための手段】
【０００５】
本発明は、このような課題を解決するものであり、シリコーンオイルと抗菌剤とを含むポリプロピレン樹脂であって、前記抗菌剤は少なくとも銀イオンもしくは亜鉛イオンを表面にヒドロキシル基を有する無機物に担持もしくは含有させた抗菌剤で、前記ヒドロキシル基の少なくとも一部もしくは全部を疎水性基に置換した防汚性および抗菌性を有するポリプロピレン樹脂とするもので、通常、無機系抗菌剤の表面は親水性のヒドロキシル基となっているが、このヒドロキシル基をトリメチル基やトリフルオロ基などの疎水性基に置換することで臨界表面張力が下がり、シリコーンオイルに埋もれることなく、ポリプロピレン樹脂表面に配向することで抗菌性を発揮できるため、防汚性および抗菌性を有するポリプロピレン樹脂を実現できる。
【発明の効果】
【０００６】
以上のように、請求項１〜９記載の発明によると、高い防汚性および抗菌性を有するポリプロピレン樹脂を実現できる。請求項１０記載の発明によると、高い防汚性を有するポリプロピレン樹脂を家電製品の筐体に採用することで、コーヒー、お茶、味噌汁など食品由来の汚れが付きにくく、また付いても除去しやすい防汚性の高い炊飯器、電気湯沸かし器などを実現することができる。さらには、抗菌性を有するため、雑菌が繁殖することなく、非常に清潔な炊飯器、電気湯沸かし器などを実現できる。請求項１１記載の発明によると、高い防汚性を有するポリプロピレン樹脂を便座に採用することで、防汚性の高い便座を実現することができる。特に、便座の裏には尿などの跳ね返りが飛散するが、乾いたトイレットペーパーで簡単に汚れを取り除くことができ、掃除の手間を省けるという効果がある。また、便座裏に付着した尿などに気付かずに放置され、それが乾燥してしまった
汚れに対しても、軽い力で簡単に取り除くことができるという効果がある。さらには、抗菌性を有するため、雑菌が繁殖することなく、非常に清潔な便座を実現できる。
【発明を実施するための最良の形態】
【０００７】
第１の発明は、シリコーンオイルと抗菌剤とを含むポリプロピレン樹脂であって、前記抗菌剤は少なくとも銀イオンもしくは亜鉛イオンを表面にヒドロキシル基を有する無機物に担持もしくは含有させた抗菌剤で、前記ヒドロキシル基の少なくとも一部もしくは全部を疎水性基に置換した防汚性および抗菌性を有するポリプロピレン樹脂とするもので、通常、無機系抗菌剤の表面は親水性のヒドロキシル基となっているが、このヒドロキシル基をトリメチル基やトリフルオロ基などの疎水性基に置換することで臨界表面張力が下がり、シリコーンオイルに埋もれることなく、ポリプロピレン樹脂表面に配向することで抗菌性を発揮できるため、防汚性および抗菌性を有するポリプロピレン樹脂を実現できる。
【０００８】
第２の発明は、特に第１の発明において、シリコーンオイルは極性基を有し、前記シリコーンオイルとポリプロピレン樹脂との相溶性を向上させる相溶化剤とを含む防汚性および抗菌性を有するポリプロピレン樹脂とするものであり、本来シリコーンオイルとポリプロピレン樹脂はなじみ難いが、シリコーンオイルの一部に極性基を導入することで相溶化剤がシリコーンオイルの極性基とポリプロピレン樹脂とをなじませることが出来るようになり、シリコーンオイルがポリプロピレン樹脂中で微分散するため、ポリプロピレン樹脂表面近傍をシリコーンオイルが覆うことで防汚性を有するポリプロピレン樹脂を実現でき、また無機系の抗菌剤もポリプロピレン樹脂表面へ析出することで抗菌性も付与され、さらに高い防汚性と抗菌性を有するポリプロピレン樹脂製の家電筐体や便座を実現できる。
【０００９】
第３の発明は、特に第２の発明において、極性基を有するシリコーンオイルは変性シリコーンオイルとすることにより、極性基を有するシリコーンオイルの中でもコストが安く入手しやすいため、簡単に安価な防汚性と抗菌性を有するポリプロピレン樹脂を実現できる。
【００１０】
第４の発明は、特に第２の発明において、相溶化剤は変性ポリプロピレン樹脂とすることにより、変性ポリプロピレンはベースがポリプロピレン樹脂であるためポリプロピレン樹脂となじみやすく、また変性部分がシリコーンオイルの極性基ともなじみやすく、ポリプロピレン樹脂とシリコーンオイルとを相溶させることができるため、防汚性と抗菌性を有するポリプロピレン樹脂を実現できる。
【００１１】
第５の発明は、特に第４の発明において、変性シリコーンオイルはアミノ変性シリコーンオイルで、変性ポリプロピレン樹脂は酸変性ポリプロピレン樹脂で、それらの全部もしくは一部が互いに化学反応し、前記化学反応後に未反応のアミノ変性シリコーンオイルが存在することを特徴とすることにより、互いに化学反応させることで変性シリコーンオイルと変性ポリプロピレン樹脂とを強固に結合させることで変性シリコーンオイルの分散性を向上させることができ、さらには未反応の変性シリコーンオイルが変性ポリプロピレン樹脂と結合した変性シリコーンオイル同士の間に入り込むことで、ポリプロピレン樹脂表面近傍をシリコーンオイルが覆うことで防汚性と抗菌性を有するポリプロピレン樹脂を実現できる。
【００１２】
第６の発明には、特に第５の発明において、酸変性ポリプロピレン樹脂は無水カルボン酸変性ポリプロピレン樹脂とすることにより、無水カルボン酸変性ポリプロピレン樹脂は安全性が高く、入手が容易であるため、比較的簡単にコストが安く、高い防汚性と抗菌性を有するポリプロピレン樹脂を実現できる。
【００１３】
第７の発明は、特に第５の発明において、アミノ変性シリコーンオイルは側鎖型アミノ
変性シリコーンオイルとすることにより、側鎖型アミノ変性シリコーンオイルはカルボン酸と反応しやすく、安価で簡便に入手可能なことから、比較的簡単にコストが安く、高い防汚性と抗菌性を有するポリプロピレン樹脂を実現できる。
【００１４】
第８の発明は、特に第１の発明において、疎水性基は少なくともメチル基を含むことにより、無機系の抗菌剤表面のヒドロキシル基を臨界表面張力の小さなメチル基を含む官能基で置換することで、シリコーンオイルと同時にポリプロピレン樹脂に混ぜてもシリコーンオイルに埋もれることなく、ポリプロピレン樹脂表面に析出するので、高い防汚性と抗菌性を両立できるポリプロピレン樹脂を実現でき、特に便座へ応用した場合に抗菌性と防汚性をあわせ持つクリーン便座を実現することができる。
【００１５】
第９の発明は、特に第１の発明において、疎水性基はトリメチルシリル基とするものであり、例えば、アルキルアルコキシシランやシランカップリング剤を用いることで、簡単に無機系の抗菌剤表面のヒドロキシル基を置換することができるので、比較的簡単にコストが安く、高い防汚性と抗菌性を有するポリプロピレン樹脂を実現できる。
【００１６】
第１０の発明は、特に第１〜９いずれか１つの発明の防汚性および抗菌性を有するポリプロピレン樹脂を使用して形成した家電筐体であり、防汚性と抗菌性を有するポリプロピレン樹脂を家電筐体に用いることで、防汚性と抗菌性の高い炊飯器、電気湯沸かし器などの家電品を実現することができる。
【００１７】
第１１の発明は、特に第１〜９いずれか１つの発明の防汚性および抗菌性を有するポリプロピレン樹脂を使用して、少なくとも便座を形成した便座装置であり、防汚性と抗菌性の高い衛生的な便座を実現することができる。
【００１８】
以下、本発明の実施の形態について、図面を参照しながら説明する。なお、本実施の形態によって本発明が限定されるものではない。
【００１９】
（実施の形態１）
図１は本発明の第１の実施の形態における防汚性と抗菌性を有するポリプロピレン樹脂の断面模式図であり、図４はポリプロピレン樹脂３１に変性シリコーンオイル３２と無機系の抗菌剤３３とを添加した従来例を想定した断面模式図である。
【００２０】
図１の防汚性と抗菌性を有するポリプロピレン樹脂は、ポリプロピレン樹脂１に相溶化剤としての変性ポリプロピレン樹脂２と、極性基を有するシリコーンオイルとしての変性シリコーンオイル３と、無機系の抗菌剤４とを分散させたものである。そして、変性ポリプロピレン樹脂２の一部には変性シリコーンオイル３が化学反応により結合しているものである。
【００２１】
防汚性と抗菌性を有するポリプロピレン樹脂１表面近傍は変性ポリプロピレン樹脂２と結合した変性シリコーンオイル３が図１に示すように、図４の従来例と比較して細かく分散している。また、図１に示すように、無機系の抗菌剤４も図４の従来例と比較してポリプロピレン樹脂１表面近傍に多く存在している。
【００２２】
なお、変性ポリプロピレン樹脂２は、図では模式的に表したものであり、実際は図に示すように全て直線ではなく、その長さも図の限りではない。同様に、変性シリコーンオイル３、３２も図では楕円で示したが、形状、大きさは図に示す限りではない。また、無機系の抗菌剤４、３３も図では三角で示したが、形状、大きさは図に示す限りではない。
【００２３】
変性シリコーンオイル３は、予め変性ポリプロピレン樹脂２に変性シリコーンオイル３
を反応させたものをポリプロピレン樹脂１に混練するか、変性シリコーンオイル３と変性ポリプロピレン樹脂２とをポリプロピレン樹脂１に混練させるときに変性ポリプロピレン樹脂２に変性シリコーンオイル３を反応させることにより得られる。プロセスの簡便さを考えると後者の方が望ましく、混練方法は特に限定されない。
【００２４】
また、無機系の抗菌剤４は、粉末タイプのものを使用しても、予めマスターバッチ化されたものを使用してもどちらでもよく、変性ポリプロピレン樹脂２と変性シリコーンオイル３とを混練するときに同時に添加することができる。したがって、例えば二軸の押出し機に、変性ポリプロピレン樹脂ペレットと変性シリコーンオイルとポリプロピレン樹脂ペレットとマスターバッチ化された無機系の抗菌剤とを所定量投入し、混練を行うことで防汚性と抗菌性を有するポリプロピレン樹脂ペレットを作製することができる。このとき、変性シリコーンオイルが高濃度に含有するマスターバッチとしてもよく、またそのまま成型に使用できるコンパウンドとしてもよい。
【００２５】
なお、無機系の抗菌剤４の添加方法としては、予めポリプロピレン樹脂１と変性シリコーンオイル３と変性ポリプロピレン２とを混練して作製したマスターバッチあるいはコンパウンドを成型するときに、マスターバッチ化を行った無機系の抗菌剤４を添加する方法でもよい。
【００２６】
変性ポリプロピレン樹脂２は特に限定されるものではなく、反応基が導入されていればよい。また、反応基が導入されたものではなく予めフッ素やシリコーンで変性したものなどを用いてもよい。ポリプロピレン樹脂１との混練中に変性シリコーンオイルと反応させる場合は、無水カルボン酸で変性させたものが望ましい。この無水カルボン酸変性ポリプロピレン樹脂は安全、安価で比較的簡単に入手することができるためである。また、無水カルボン酸変性ポリプロピレン樹脂と反応させる場合、アルカリ基を有する変性シリコーンオイルが必要となる。この場合、アミノ変性シリコーンオイルが望ましい。
【００２７】
また、変性シリコーンオイルは両末端型、片末端型、側鎖型のものがあり、どれを用いても良いが、側鎖に反応基を多数有する側鎖型を用いることで、少量の変性ポリプロピレンで本発明の効果を向上させることができる。したがって、側鎖型アミノ変性シリコーンオイルが望ましい。
【００２８】
なお、ポリプロピレン樹脂に含まれる変性シリコーンオイル含有量は１〜１０ｗｔ％程度が望ましく、少ないと防汚効果が小さく、多いとポリプロピレン樹脂の剛性、耐衝撃性などの機械物性を落とすことになる。また、変性ポリプロピレン樹脂２は０．１〜５ｗｔ％程度が望ましい。これを超えると変性ポリプロピレン樹脂の未反応の変性部分が汚れを付着させる点になり、逆に防汚性が悪くなる場合があるからである。
【００２９】
次に、無機系の抗菌剤４について説明する。抗菌剤はワサビ成分（アリルイソチオシアネート）などの有機系のものや、銀・亜鉛・銅などを含む無機系のものがあるが、有機系のものは変性シリコーンオイルと変性ポリプロピレン樹脂、ポリプロピレン樹脂との混練時の熱により変質してしまう可能性あるので無機系のものを使用する。無機系の抗菌剤としては、東亞合成社製の銀系無機抗菌剤「ノバロン」（登録商標）やシナネンゼオミック社製の無機抗菌剤「ゼオミック」（登録商標）、富士ケミカル社製の銀系無機抗菌剤「バクテキラー」（登録商標）などが挙げられ、これらは防カビ効果も期待できる。
【００３０】
しかしながら、例えば「ノバロン」（登録商標）はリン酸ジルコニウムに銀イオンを担持させたものであるが、リン酸ジルコニウムはセラミックスであるため、その表面には多量のヒドロキシル基が存在し、ヒドロキシル基は親水性で臨界表面張力が高く、ポリプロピレン樹脂１中でシリコーンオイルなど臨界表面張力の小さい疎水性基を有するものと同
時に存在する場合、樹脂表面への析出は疎水性基を有するものが優先されるため、抗菌性を付与しようとするとシリコーンオイルが存在しない場合と比較して、多量の抗菌剤を添加する必要がある。そのため、無機系の抗菌剤４表面の官能基を疎水性基に置換することで、樹脂中でシリコーンオイルと同時に存在する場合でもポリプロピレン樹脂１表面に存在することができるようになり、少量の無機系の抗菌剤４でも抗菌性を付与することができる。
【００３１】
無機系の抗菌剤４表面のヒドロキシル基の置換の方法は特に限定されるものではないが、代表的な方法について記載する。無機系の抗菌剤として東亞合成社製の銀系無機抗菌剤「ノバロン」（登録商標）、アルキルアルコキシシランとしてジメチルジメトキシシランを用いて、「ノバロン」（登録商標）表面のヒドロキシル基をトリメチルシリル基に置換した。置換方法は以下のとおり。
【００３２】
メタノール８０ｇと２８ｗｔ％アンモニア水０．１ｇと水２２ｇとを混合した溶液を作製した。この溶液にジメチルジメトキシシランを８５ｇ加え、攪拌を行い置換液とした。この置換液の中に「ノバロン（登録商標）（品番：ＡＧＺ３３０）」を１０ｇ加え、十分に攪拌した後、密閉し、６０℃の環境下で２時間静置を行った。その後、吸引ろ過を行い、置換液を除去した後、「ノバロン」（登録商標）を１５０℃で２４時間以上の乾燥を行った。本実施の形態では、このように作製した「ノバロン」（登録商標）を無機系の抗菌剤４として使用した。
【００３３】
なお、本実施の形態では、アルキルアルコキシシランとしてジメチルジメトキシシランを用いたが、メトキシトリメチルシラン、メチルトリメトキシシラン、ジエトキシジエチルシランなどを用いても同様の結果を得ることができる。また、アルキルアルコキシシランの代わりに、例えば、ヘキサメチルジシラザンやトリメチルクロロシランなどを用いてもよい。但し、トリメチルクロロシランを用いる場合は、水やアンモニア水を添加する必要がなく、メタノールとの混合液として用いることができる。
【００３４】
また、溶媒となるアルコールもメタノールに限定されるものではなく、エタノール、イソプロピルアルコール、ブタノールなどを用いてもよい。
【００３５】
さらには、抗菌剤は「ノバロン（登録商標）（品番：ＡＧＺ３３０）」に限定されるものではなく、表面にヒドロキシル基を有し、それを疎水性基に置換後、ポリプロピレン樹脂に分散し、抗菌効果が発揮できるものであればどれを用いてもよい。なお抗菌効果は、ＪＩＳ  Ｚ２８０１に準拠した試験で確認する。また、無機系抗菌剤４の添加量は、０．１ｗｔ％〜２ｗｔ％程度が最適である。少なすぎると抗菌効果が発揮されず、多すぎると黒ずみなど着色の原因や防汚性の低下をまねく恐れがあるからである。
【００３６】
次に、防汚性について説明する。本発明で示す防汚とは、水やアルコールあるいは油や有機溶剤などに固形物が溶解もしくは分散している汚れを付着しにくくする、もしくは付着した汚れを除去しやすくする、もしくは液体が乾燥することで溶解または分散していた固形物が析出した乾燥汚れを除去しやすくするというものである。このような汚れとしては、コーヒー、お茶、味噌汁、油、醤油、ドレッシング、野菜汁、果汁などの食品由来の汚れやマジック、ペンキなどの汚れ、あるいは糞便や尿、泥の汚れなどが挙げられ、本発明の防汚性と抗菌性を有するポリプロピレン樹脂はこれらの汚れに対して高い防汚効果を示し、特に上記汚れが乾燥した汚れを乾拭きで拭き取る場合に高い効果を発揮する。
【００３７】
防汚の原理は、シリコーン成分の撥水性、撥油性を利用したものである。シリコーン成分はポリプロピレン樹脂と比較して、撥水・撥油性を有しており、水やアルコールあるいは油や有機溶剤などをはじくため汚れは付着しにくくなり、また付着した汚れも除去しや
すい。また、汚れに含まれる液体が乾燥し溶解もしくは分散していた固形分が汚れとして付着したものは、固形分が無機物の場合、撥水性であると結合力が小さくなり、固形分が有機物の場合、撥油性であると結合力が小さくなり除去しやすくなる。
【００３８】
従来、ポリプロピレン樹脂と変性シリコーンオイルはなじみが悪いため、図４に示すようにポリプロピレン樹脂中では変性シリコーンオイルはある大きさの塊となって存在する。したがって、変性シリコーンオイルの塊同士の間隔は広いものとなり、ポリプロピレン樹脂３１表面に変性シリコーンオイル３２が存在している箇所の上に汚れ３４が付着した場合、除去することは容易であるが、変性シリコーンオイル３２が存在しない箇所に付着した汚れ３４は通常のポリプロピレン樹脂と同程度の除去性能である。
【００３９】
一方で、本発明の防汚性と抗菌性を有するポリプロピレン樹脂の場合、ポリプロピレン樹脂１と変性シリコーンオイル３を相溶化剤である変性ポリプロピレン２が媒介することで、変性シリコーンオイル３の分散性が向上する、すなわち、図１に示すように図４と比較して細かく分散できるようになる。したがって、変性シリコーンオイルの塊同士の間隔は狭いものとなり、付着した汚れ５の下には変性シリコーンオイルが存在するようになり、防汚性が向上することとなる。
【００４０】
このようにして作製した防汚性と抗菌性を有するポリプロピレン樹脂は、コーヒー、お茶、味噌汁など食品由来の汚れやマジック、ペンキなどの汚れ、あるいは糞便や尿の汚れなどを付きにくくし、また付着し乾燥しても除去しやすくするなどの高い防汚効果を有するとともに高い抗菌効果を兼ね備えたものである。
【００４１】
上記効果を有する本実施の形態の防汚性と抗菌性を有するポリプロピレン樹脂は、炊飯器やジャーポットあるいはジューサやミキサー等の内部に電気により駆動する機能部を備えた家電機器の筐体、あるいは便座などポリプロピレン製で防汚効果と抗菌効果が求められる様々な製品や部品に用いることができる。
【００４２】
（実施の形態２）
図２は本発明の第２の実施の形態における防汚性と抗菌性を有するポリプロピレン樹脂の断面模式図である。
【００４３】
図２の防汚性と抗菌性を有するポリプロピレン樹脂は、ポリプロピレン樹脂１１に相溶化剤としての変性ポリプロピレン樹脂１２と極性基を有するシリコーンオイルとしての変性シリコーンオイル１３と実施の形態１で作製した無機系の抗菌剤１５を分散させたものである。そして、変性ポリプロピレン樹脂１２の反応点より過剰な変性シリコーンオイル１３を添加することにより、未反応の変性シリコーンオイル１４がポリプロピレン樹脂１１中に存在することになり、特にシリコーンオイル同士はなじみやすいため、変性シリコーンオイル１３同士の隙間を埋めるように存在することとなる。
【００４４】
なお、これと同等の効果を非反応性のシリコーンオイルを添加する方法でも実現でき、その場合に使用するシリコーンオイルは変性シリコーンオイルである必要はなく、ストレートタイプのもので良い。その場合は、図中の未反応の変性シリコーンオイル１４が非反応性のシリコーンオイルと同様のものとして扱うことができる。
【００４５】
また、図２では未反応の変性シリコーンオイル１４を直線で図示したが、この形状や大きさに限定されるものではない。このようにして、ポリプロピレン樹脂表面がさらに変性シリコーンオイルで覆われる比率が高くなり、汚れ１６が除去しやすくなるため、実施の形態１よりも防汚性が向上した防汚性と抗菌性を有するポリプロピレン樹脂が実現できる。
【００４６】
変性シリコーンオイルの添加は、実施の形態１同様、予め変性ポリプロピレン樹脂１２に変性シリコーンオイル１３を反応させたものをポリプロピレン樹脂１１に混練するか、変性シリコーンオイル１３と変性ポリプロピレン樹脂１２とをポリプロピレン樹脂１１に混練させるときに変性ポリプロピレン樹脂１２に変性シリコーンオイル１３の一部を反応させることにより得られる。
【００４７】
いずれの場合も、全ての変性シリコーンオイル１３が反応してしまわないよう、過剰量の変性シリコーンオイルを添加しておく、もしくは非反応性のシリコーンオイルを添加しておくことが必要であるが、プロセスの簡便さを考えると後者の方が望ましく、混練方法は特に限定されない。例えば二軸の押出し機に、変性ポリプロピレン樹脂ペレットと変性シリコーンオイルとポリプロピレン樹脂ペレットと無機系の抗菌剤とを所定量投入し、混練を行うことで防汚性と抗菌性を有するポリプロピレン樹脂ペレットを作製することができる。このとき、変性シリコーンオイルが高濃度に含有するマスターバッチとしてもよく、またそのまま成型に使用できるコンパウンドとしてもよい。
【００４８】
なお、無機系の抗菌剤１５の添加方法としては、予めポリプロピレン樹脂１１と変性シリコーンオイル１３と変性ポリプロピレン１２とを混練して作製したマスターバッチあるいはコンパウンドを成型するときに、マスターバッチ化を行った無機系の抗菌剤１５を添加する方法でもよい。
【００４９】
変性ポリプロピレン樹脂１２は、実施の形態１同様、無水カルボン酸変性のポリプロピレン樹脂が望ましく、変性シリコーンオイル１３は側鎖型アミノ変性シリコーンオイルが望ましい。ポリプロピレン樹脂に含まれる変性シリコーンオイル含有量は１〜１０ｗｔ％程度が望ましいが、そのうち未反応の変性シリコーンオイルあるいは非反応性のシリコーンオイルは０．５〜５ｗｔ％と、全シリコーンオイル量の半分程度が望ましい。また、変性ポリプロピレン樹脂１２は、実施の形態１同様に０．１〜５ｗｔ％程度が望ましい。
【００５０】
また、本発明により防汚性に対する耐磨耗性も向上させることができる。汚れが防汚性と抗菌性を有するポリプロピレン樹脂表面に付着した場合、布、ゾウキン、タオル、紙などの拭き取り物で拭き取るが、汚れと拭き取り物との両方とも乾燥している場合、拭き取り物が防汚性を有するポリプロピレン樹脂表面の汚れが付着していない箇所の変性シリコーンオイル１３あるいは未反応の変性シリコーンオイル１４も擦ることとなり、変性シリコーンオイルが剥ぎ取られることとなる。しかしながら、未反応の変性シリコーンオイル１４が存在する場合、拭き取り物で擦って剥ぎ取られても、防汚性と抗菌性を有するポリプロピレン樹脂内部から表面へ向かって未反応の変性シリコーンオイル１４がブリードしてくるため、表面が変性シリコーンオイルに覆われることで防汚性が復活する、すなわち耐摩耗性を向上させることができる。
【００５１】
このようにして作製した防汚性と抗菌性を有するポリプロピレン樹脂は、コーヒー、お茶、味噌汁など食品由来の汚れやマジック、ペンキなどの汚れ、あるいは糞便や尿の汚れなどを付きにくくし、また付着し乾燥しても除去しやすくするなどの高い防汚効果を有するとともに高い抗菌効果も発揮し、炊飯器やジャーポットなどの筐体、あるいは便座などポリプロピレン製で防汚効果と抗菌効果が求められる様々な製品や部品に用いることができる。
【００５２】
（実施の形態３）
図３は本発明の第３の実施の形態におけるトイレ装置の外観図である。トイレ装置は、便器２０と、便器２０上に設置された便座装置２１から構成され、便座装置２１は便器２０の上部に設置された本体２２と、使用者が座るための便座２３と、便蓋２４等から構成
されている。前記便座２３と便蓋２４は本体２２の前部に回動自在に枢支されている。なお、便座装置２１は人体の局部を洗浄する洗浄機能を備えた温水洗浄便座であっても良い。その場合、水道から洗浄水の供給を受けるための給水配管（図示せず）および壁面のコンセントから電源供給を受けるための電気ケーブル（図示せず）が備えてあり、便座２３は加熱手段を内蔵するものでもよい。
【００５３】
便座２３は、座る人の荷重に耐えたり、酸、アルカリ、アルコール等を含むトイレ用洗剤に耐えたりできるよう、従来よりポリプロピレン樹脂製であることが多い。ポリプロピレン樹脂は一般的に防汚性に優れるが、油脂成分をよく染み込んでしまうという欠点がある。よって、便座２３、特に裏側の普段目立たないところに尿や便等が付着すると、その油脂成分が染み込み、黄ばみ汚れの原因となる。また、それら汚れが乾いてしまうと、乾拭きでは除去しにくいという問題もあり、さらにはそれらを栄養源にして雑菌が繁殖するという問題もある。
【００５４】
本実施の形態では、無水マレイン酸変性ポリプロピレン樹脂を１ｗｔ％と側鎖型アミノ変性シリコーンオイル５ｗｔ％とポリプロピレン樹脂と実施の形態１で表面のヒドロキシル基を置換した無機系の抗菌剤「ノバロン（登録商標）（品番：ＡＧＺ３３０）」を０．８ｗｔ％とを二軸押出し機で混練してコンパウンドを作製し、それを射出成型機で成型を行い、防汚性と抗菌性を有するポリプロピレンを用いた便座を作製した。なお、側鎖型アミノ変性シリコーンオイルは、官能基当量が２７００のものを用いており、変性ポリプロピレンは酸価が５２のものを用いているため、全ての反応点が反応すると仮定すると、未反応の変性シリコーンオイルは約２．５ｗｔ％と算出される。
【００５５】
次に、防汚性について記述する。使用者が便座２３に座り、小便あるいは大便を行うと、その跳ね返りが便座２３の裏に付着する。また、温水洗浄便座の場合、大便の後お尻を洗浄することにより便を含んだ温水が便座２３の裏に付着する。しかしながらシリコーン成分は撥水性であるため、これらの汚れを着きにくくし、あるいは付いても汚れが濡れ広がらない。したがって、この状態ではトイレットペーパーで容易に拭き取ることが可能となる。
【００５６】
また、便座２３の裏側は見えにくく、このような汚れが放置されて乾燥し便座２３に固着してしまうことがある。このような場合でも、油脂成分の染み込みがなく、シリコーンオイルと汚れとの結合力が小さいため、トイレットペーパーによる乾拭きや濡れゾウキン等で簡単に取り除くことができる。
【００５７】
さらには、シリコーンオイルと変性ポリプロピレン樹脂とを含有させることで防汚性と抗菌性を有するポリプロピレン樹脂がゴム性状に近づき、便座２３の傷付きを防ぐことができる。特に便座２３の表面は、使用者が使用前にトイレットペーパーで拭いたり、ベルトなどが当たったりするため傷が付きやすいが、本発明の防汚性と抗菌性を有するポリプロピレン樹脂によりこれを回避することができる。そのため、傷に汚れが入り込むことがなく、汚れを付きにくくし、また付いても除去しやすくする。
【００５８】
なお、ポリプロピレン樹脂がゴム性状に近づくメカニズムは不明であるが、おそらく変性ポリプロピレン樹脂や変性シリコーンオイルなどが添加されたため、ポリプロピレンの結晶化度が低下した、あるいはそれら添加物がポリプロピレン樹脂中で滑剤的な働きをしていると推測される。
【００５９】
なお、本実施の形態では便座装置２１の便座２３においてのみ防汚性について記述したが、基材がポリプロピレン樹脂であれば特に限定するものではなく、便座装置２１の本体２２、便器２０、便蓋２４、便座装置２１を制御するリモコン（図示なし）、洗浄水を噴
射するノズル（図示なし）などにも適用可能で、特に人為的なメンテナンスを行うことが困難な洗浄水を噴射するノズルに適用した場合、使用後毎回ノズルに付着した汚れを少ない水流により洗浄することが可能となり、清潔性を高めたノズルを実現できる。
【００６０】
このようにして作製した便座装置２１の便座２３は、糞便や尿の汚れなどを付きにくくし、また付いて乾燥しても除去しやすくするなどの高い防汚効果を有し、また汚れを栄養源にして雑菌が繁殖するということを防ぐ抗菌効果を有する。
【産業上の利用可能性】
【００６１】
以上のように、本発明にかかる防汚性と抗菌性を有するポリプロピレン樹脂は防汚性が高いので、家電以外でもバンパーなどの自動車用部品などの用途に適用することができる。
【図面の簡単な説明】
【００６２】
【図１】本発明の第１の実施の形態における防汚性と抗菌性を有するポリプロピレン樹脂の断面模式図
【図２】本発明の第２の実施の形態における防汚性と抗菌性を有するポリプロピレン樹脂の断面模式図
【図３】本発明の第３の実施の形態におけるトイレ装置の外観図
【図４】ポリプロピレン樹脂に変性シリコーンオイルを添加した従来例を想定した断面模式図
【符号の説明】
【００６３】
１、１１、３１  ポリプロピレン樹脂
２、１２  変性ポリプロピレン樹脂
３、１３、３２  変性シリコーンオイル（シリコーンオイル）
４、１５、３３    無機系の抗菌剤（抗菌剤）
２１  便座装置
２３  便座
【図３】
2009256523.tif 000003
【図１】
2009256523.tif 000004
【図２】
2009256523.tif 000005
【図４】
2009256523.tif 000006